Patent DE-112012006443-B4 (DE)
Title: Toner und Verfahren zur Herstellung eines Toners
Inventor: WATANABE SHUNTARO
IPC: G03G9/087
Filed: 2012-06-01
Granted: 2020-04-23
Abstract: Toner, der Tonerteilchen umfasst, von welchen jedes ein Bindemittelharz und einen Farbstoff enthält,wobei die Tonerteilchen eine Kern-Schale-Struktur aufweisen, in welcher eine Schalenphase, die ein Harz B enthält, auf einer Oberfläche eines Kerns gebildet ist, der ein Bindemittelharz A, den Farbstoff und ein Wachs enthält,wobei das Harz B ein Harz mit einem Polyestersegment enthält, das in der Lage ist eine kristalline Struktur zu bilden,das Harz B ein Vinyl-basiertes Harz ist, das durch Copolymerisation eines Vinyl-basierten Monomers b1, das in einer molekularen Struktur das Polyestersegment enthält, das in der Lage ist eine kristalline Struktur zu bilden, und eines weiteren Vinyl-basierten Monomers b2 erhalten ist;wobei der Toner eines oder mehrere der drei folgenden Merkmale (i) bis (iii) aufweist:(i) ein Anteil des Vinyl-basierten Monomers b1 in Bezug auf Mengen aller Monomere, die für die Copolymerisation des Harzes B verwendet werden, 20,0 Masse-% oder mehr und 50 Masse-% oder weniger ist,(ii) das Vinyl-basierte Monomer b2 ein Vinyl-basiertes Monomer x enthält, das Vinyl-basierte Monomer x als ein Homopolymer eine Glasübergangstemperatur von 105°C oder mehr aufweist, und ein Anteil des Vinyl-basierten Monomers x in Bezug auf Mengen aller Monomere, die für die Copolymerisation des Harzes B verwendet werden, 3,0 Masse-% oder mehr und 15,0 Masse-% oder weniger ist, und(iii) das Vinyl-basierte Monomer b2 ein Vinyl-basiertes Monomer y enthält, das Vinyl-basierte Monomer y eine organische Polysiloxanstruktur aufweist, und ein Anteil des Vinyl-basierten Monomers y in Bezug auf Mengen aller Monomere, die für die Copolymerisation des Harzes B verwendet werden, 5,0 Masse-% oder mehr und 20,0 Masse-% oder weniger ist;wobei in einer rheologischen Eigenschaftsmessung des Toners mit einem extrusionsartigen Kapillarrheometer mit konstanter Belastung, das mit einem Kolben zum Anwenden eines Drucks auf eine Probe und einer Düse mit einer Düsenöffnung, durch welche die Probe extrudiert wird, ausgestattet ist, wobei der Kolben eine Druckanwendungsoberfläche von 1,0 cmaufweist und die Düsenöffnung einen Durchmesser von 1,0 mm aufweist,wobei, wenn ein Druck von 5,0 MPa auf die Probe mit dem Kolben angewendet wird, eine Temperatur, bei welcher eine Versetzung des Kolbens nach 10 Sekunden ab Initiierung einer Anwendung des Drucks 2,0 mm erreicht, als T(5) [C°] definiert ist;wobei, wenn ein Druck von 1,0 MPa auf die Probe mit dem Kolben unter Erwärmung bei 70°C angewendet wird, eine Zeit, über die eine Versetzung des Kolbens ab Initiierung der Druckanwendung 2,0 mm erreicht, als t(1) [s] definiert ist; undwobei, wenn ein Druck von 5,0 MPa auf die Probe mit dem Kolben unter Erwärmung bei 70°C angewendet wird, eine Zeit, über die eine Versetzung des Kolbens ab Initiierung der Druckanwendung 2,0 mm erreicht, als t(5) [s] definiert ist,T(5) 65,0°C oder mehr und 90,0°C oder weniger ist,t(1) 60,0 Sekunden oder mehr ist,t(5) 30,0 Sekunden oder weniger ist, undt(1)/ t(5) 4,5 oder mehr und 10,0 oder weniger ist.